(57)【要約】【課題】放射線、酸素、紫外線等の外的因子による劣化や化学物質によるケミカルクラックが抑制される高密度ポリエチレン管及び継手を提供する。【解決手段】高密度ポリエチレン管１０及び継手は、密度が０．９４０ｇ／ｃｍ３以上０．９８０ｇ／ｃｍ３以下の高密度ポリエチレンを主成分とする導管１と、導管１の内表面を覆い、エチレン・ビニルアルコール共重合樹脂を含む内側のガスバリアフィルム２ａと、導管１の外表面を覆い、エチレン・ビニルアルコール共重合樹脂を含む外側のガスバリアフィルム２ｂと、外側のガスバリアフィルム２ｂの外表面を覆い、融点が１５０℃以上の樹脂からなる融着防止フィルム３ｂと、融着防止フィルム３ｂの外表面を覆い、密度が０．９１０ｇ／ｃｍ３以上０．９３０ｇ／ｃｍ３以下の低密度ポリエチレンを主成分とする外層４ｂとを備える。【選択図】図１
2020121444.tif 000002
【特許請求の範囲】
【請求項１】
密度が０．９４０ｇ／ｃｍ３以上０．９８０ｇ／ｃｍ３以下の高密度ポリエチレンを主成分とする導管と、
前記導管の内表面を覆い、エチレン・ビニルアルコール共重合樹脂を含む内側のガスバリアフィルムと、
前記導管の外表面を覆い、エチレン・ビニルアルコール共重合樹脂を含む外側のガスバリアフィルムと、
前記外側のガスバリアフィルムの外表面を覆い、融点が１５０℃以上の樹脂からなる融着防止フィルムと、
前記融着防止フィルムの外表面を覆い、密度が０．９１０ｇ／ｃｍ３以上０．９３０ｇ／ｃｍ３以下の低密度ポリエチレンを主成分とする外層と、
を備える高密度ポリエチレン管。
【請求項２】
請求項１に記載の高密度ポリエチレン管であって、
前記内側のガスバリアフィルムの内表面を覆い、密度が０．９１０ｇ／ｃｍ３以上０．９３０ｇ／ｃｍ３以下の低密度ポリエチレンを主成分とする内層を備える高密度ポリエチレン管。
【請求項３】
請求項２に記載の高密度ポリエチレン管であって、
前記導管と前記内側のガスバリアフィルムとの間に、融点が１５０℃以上の樹脂からなる内側の融着防止フィルムを備える高密度ポリエチレン管。
【請求項４】
請求項２に記載の高密度ポリエチレン管であって、
前記内側のガスバリアフィルムと前記内層との間に、融点が１５０℃以上の樹脂からなる内側の融着防止フィルムを備える高密度ポリエチレン管。
【請求項５】
請求項１に記載の高密度ポリエチレン管であって、
前記導管が、原油を精製した際に生じるナフテンを含有するオイル、及び、原油を精製した際に生じるアロマティックスを含有するオイルのうちの少なくとも一方を含む高密度ポリエチレン管。
【請求項６】
請求項１に記載の高密度ポリエチレン管であって、
前記導管が、原油を精製した際に生じるオイルのうちｎ−ｄ−Ｍ法による環分析の％ＣＮが１０％以上６０％以下のナフテンを含有するオイル、及び、原油を精製した際に生じるオイルのうちｎ−ｄ−Ｍ法による環分析の％ＣＡが５％以上８０％以下のアロマティックスを含有するオイルのうちの少なくとも一方を含む高密度ポリエチレン管。
【請求項７】
請求項１に記載の高密度ポリエチレン管であって、
前記内側のガスバリアフィルム及び前記外側のガスバリアフィルムは、前記エチレン・ビニルアルコール共重合樹脂の厚さが１μｍ以上５０μｍ以下である高密度ポリエチレン管。
【請求項８】
請求項１に記載の高密度ポリエチレン管であって、
前記内側のガスバリアフィルム及び前記外側のガスバリアフィルムは、エチレン・ビニルアルコール共重合樹脂からなる中間層と、前記中間層の両面に積層された表面層と、を有する多層フィルムであり、
前記表面層は、低密度ポリエチレン、及び、直鎖状低密度ポリエチレンのうちの少なくとも一方を主成分とする高密度ポリエチレン管。
【請求項９】
請求項８に記載の高密度ポリエチレン管であって、
前記多層フィルムは、外周に巻き付けたときの総厚さが５０μｍ以上４００μｍ以下である高密度ポリエチレン管。
【請求項１０】
請求項１に記載の高密度ポリエチレン管であって、
前記融着防止フィルムは、ポリエチレンテレフタレート延伸フィルム、ポリイミドフィルム、又は、ポリアミドイミドフィルムである高密度ポリエチレン管。
【請求項１１】
請求項１に記載の高密度ポリエチレン管であって、
前記融着防止フィルムは、外周に巻き付けたときの総厚さが２０μｍ以上２００μｍ以下である高密度ポリエチレン管。
【請求項１２】
請求項１に記載の高密度ポリエチレン管であって、
前記外層が、カーボンブラックを含有する高密度ポリエチレン管。
【請求項１３】
請求項１２に記載の高密度ポリエチレン管であって、
前記カーボンブラックは、前記外層あたりの含有量が１．０質量％以上３．０質量％以下である高密度ポリエチレン管。
【請求項１４】
請求項１から請求項１３のいずれか一項に記載の高密度ポリエチレン管であって、
原子力関連施設における流体の輸送に用いられる原子力設備用配管である高密度ポリエチレン管。
【請求項１５】
密度が０．９４０ｇ／ｃｍ３以上０．９８０ｇ／ｃｍ３以下の高密度ポリエチレンを主成分とする筒状の導管部と、
前記導管部の内表面を覆い、エチレン・ビニルアルコール共重合樹脂を含む内側のガスバリアフィルムと、
前記導管部の外表面を覆い、エチレン・ビニルアルコール共重合樹脂を含む外側のガスバリアフィルムと、
前記外側のガスバリアフィルムの外表面を覆い、融点が１５０℃以上の樹脂からなる融着防止フィルムと、
前記融着防止フィルムの外表面を覆い、密度が０．９１０ｇ／ｃｍ３以上０．９３０ｇ／ｃｍ３以下の低密度ポリエチレンを主成分とする外層と、
を備える継手。
【発明の詳細な説明】
【技術分野】
【０００１】
本発明は、原子力設備用等の用途に用いられる高密度ポリエチレン管及び継手に関する。
【背景技術】
【０００２】
原子力関連施設に敷設される原子力設備用配管は、放射性物質を含む流体の輸送や、高放射線量下での流体の輸送を、長期間にわたって安全に実施できる性能が求められる。従来、原子力設備用配管としては、鋼管が使用されてきた。しかし、空間的制約や時間的制約が想定される原子力関連施設では、施工のために必要とされる工数や機材の多さから、鋼管が最適とはいえなくなっている。このような状況下、移動や加工が容易であり、管同士や継手の接合も容易な樹脂製配管への代替が進められている。
【０００３】
樹脂製配管としては、水道用の長距離配管としても利用されている高密度ポリエチレン管の使用が検討されている。しかし、高密度ポリエチレン管は、鋼管と比較して耐放射線性が劣っており、高放射線量下において、脆性破壊を生じ易くなる欠点がある。高密度ポリエチレン管が劣化して樹脂に微小な欠陥を生じると、配管内の流体からの圧力や、配管外からの土圧等が加わったとき、その欠陥部に応力が集中し、割れや破裂を生じる。
【０００４】
また、高放射線量下においては、配管内を流される水が放射線分解する。水が放射線分解すると、主として水素と過酸化水素が発生するが、酸素も発生する。高密度ポリエチレン管は、配管内の気相部に滞留している酸素ガスや、配管内の流体中に溶存している酸素ガスに晒され得る。配管内の流体中に塩素等が存在している場合には、次亜塩素酸、過塩素酸等をはじめ、高活性を示す化学物質が生成されることもある。
【０００５】
高密度ポリエチレンの劣化は、主にラジカルが関与する自動酸化によって進行するが、放射線の作用だけでなく、紫外線や酸素によっても促進される。紫外線や大気中に存在する酸素は、主として配管の外側から高密度ポリエチレンを劣化させる。一方、水の放射線分解によって配管内に発生した酸素は、主として配管の内側から高密度ポリエチレンを劣化させる。また、配管内に存在する化学物質は、樹脂に微小な欠陥をもたらすケミカルクラックの発生因子となる。
【０００６】
高密度ポリエチレン管で輸送する流体が、放射性物質を含む場合や、放射化する可能性がある場合には、漏洩事象を発生させないことが重要である。そのため、放射線、酸素、紫外線等の外的因子や、過酸化水素、次亜塩素酸、過塩素酸等の化学物質による劣化を防止する対策が必要になっている。
【０００７】
例えば、特許文献１には、高密度ポリエチレンに、ヒドロ芳香族型劣化防止剤又はプロピルフルオランテンを１〜７質量部となるように添加する技術が記載されている。
【０００８】
特許文献２には、高密度ポリエチレン配管と、その外表面に熱融着可能な継手や、これらを備える流体輸送装置が記載されている。高密度ポリエチレン配管は、破壊の起点となり易い結晶構造を繋ぐタイ分子の間が、架橋構造で強化されている。また、高密度ポリエチレン配管の外表面には、熱融着可能な非架橋のポリエチレン層が形成されている。
【先行技術文献】
【特許文献】
【０００９】
【特許文献１】特開２０１７−０２０６２８号公報
【特許文献２】特開２０１７−１０１６８８号公報
【発明の概要】
【発明が解決しようとする課題】
【００１０】
特許文献１のように、高密度ポリエチレンに劣化防止剤を添加したり、特許文献２のように、タイ分子の間を架橋構造で強化したりすると、高密度ポリエチレン管の耐放射線性を向上させることができる。また、高密度ポリエチレン管を二重管構造にすると、紫外線や大気中の酸素が内側に到達し難くなるため、高放射線量下の屋外等であっても、ある程度長い期間にわたって配管の健全性を保つことができる。
【００１１】
しかし、４０年以上の耐久寿命があり、短期間での取り替えを必要としない鋼管と比較すると、これらの高密度ポリエチレン管も、十分な耐久性があるとはいえない。高密度ポリエチレンは、配管に必要とされる耐圧強度や硬度を示す一方、延性に乏しく、高放射線量下で使用を続けた場合に、容易に脆性破壊する、という本質的な欠点を有している。樹脂を劣化させるラジカル反応は、放射線によって容易に開始されるが、酸素、紫外線等の外的因子によって促進されるため、これらを防止する高度な対策が求められている。
【００１２】
また、高放射線量下において、放射線が原因で配管内に酸素や化学物質が生成する場合や、配管内に高濃度の酸素や薬品等を含む流体が流される場合、配管の内側から酸化劣化やケミカルクラックが起こるため、配管内に存在する酸素や化学物質への対策も不可欠となっている。また、高密度ポリエチレン製の管継手についても、放射線、酸素、紫外線等の外的因子や化学物質に晒される場合があり、同様に対策が求められている。
【００１３】
そこで、本発明は、放射線、酸素、紫外線等の外的因子による劣化や化学物質によるケミカルクラックが抑制される高密度ポリエチレン管及び継手を提供することを目的とする。
【００１４】
前記課題を解決するために本発明に係る高密度ポリエチレン管は、密度が０．９４０ｇ／ｃｍ３以上０．９８０ｇ／ｃｍ３以下の高密度ポリエチレンを主成分とする導管と、前記導管の内表面を覆い、エチレン・ビニルアルコール共重合樹脂を含む内側のガスバリアフィルムと、前記導管の外表面を覆い、エチレン・ビニルアルコール共重合樹脂を含む外側のガスバリアフィルムと、前記外側のガスバリアフィルムの外表面を覆い、融点が１５０℃以上の樹脂からなる融着防止フィルムと、前記融着防止フィルムの外表面を覆い、密度が０．９１０ｇ／ｃｍ３以上０．９３０ｇ／ｃｍ３以下の低密度ポリエチレンを主成分とする外層と、を備える。
【００１５】
また、本発明に係る継手は、前記の高密度ポリエチレン管と同様の層構成を備える。
【発明の効果】
【００１６】
本発明によると、放射線、酸素、紫外線等の外的因子による劣化や化学物質によるケミカルクラックが抑制される高密度ポリエチレン管及び継手を提供することができる。
【図面の簡単な説明】
【００１７】
【図１】本発明に係る高密度ポリエチレン管の一例を模式的に示す断面図。
【図２】本発明に係る高密度ポリエチレン管の一例を模式的に示す斜視図。
【図３】本発明に係る高密度ポリエチレン管の一例を模式的に示す断面図。
【図４Ａ】添加剤として用いたオイルの％ＣＮと破断時の伸びとの関係を示す図。
【図４Ｂ】添加剤として用いたオイルの％ＣＮと破断時の伸びとの関係を示す図。
【図５Ａ】添加剤として用いたオイルの％ＣＡと破断時の伸びとの関係を示す図。
【図５Ｂ】添加剤として用いたオイルの％ＣＡと破断時の伸びとの関係を示す図。
【図６Ａ】ガスバリアフィルムに用いた直鎖状低密度ポリエチレンのＭＦＲと破断時の伸びとの関係を示す図。
【図６Ｂ】ガスバリアフィルムに用いた直鎖状低密度ポリエチレンのＭＦＲと破断時の伸びとの関係を示す図。
【図７Ａ】ガスバリアフィルムの総厚さと破断時の伸びとの関係を示す図。
【図７Ｂ】ガスバリアフィルムの総厚さと破断時の伸びとの関係を示す図。
【図８Ａ】ガスバリアフィルムに用いたエチレン・ビニルアルコール共重合樹脂の厚さと破断時の伸びとの関係を示す図。
【図８Ｂ】ガスバリアフィルムに用いたエチレン・ビニルアルコール共重合樹脂の厚さと破断時の伸びとの関係を示す図。
【図９Ａ】融着防止フィルムの厚さと破断時の伸びとの関係を示す図。
【図９Ｂ】融着防止フィルムの厚さと破断時の伸びとの関係を示す図。
【図１０Ａ】外層の厚さと破断時の伸びとの関係を示す図。
【図１０Ｂ】外層の厚さと破断時の伸びとの関係を示す図。
【発明を実施するための形態】
【００１８】
以下、本発明の一実施形態に係る高密度ポリエチレン管及び継手について、図を参照しながら説明する。なお、以下の各図において主機能が共通する構成については同一の符号を付し、重複した説明を省略する。
【００１９】
図１は、本発明に係る高密度ポリエチレン管の一例を模式的に示す断面図である。また、図２は、本発明に係る高密度ポリエチレン管の一例を模式的に示す斜視図である。図２では、高密度ポリエチレン管の層構成を示すために、管体の内側を露出させている。
【００２０】
図１及び図２に示すように、本実施形態に係る高密度ポリエチレン管１０は、流体の通路を形成する筒状の導管１と、導管１の内表面を覆う内側のガスバリアフィルム２ａと、導管１の外表面を覆う外側のガスバリアフィルム２ｂと、外側のガスバリアフィルム２ｂの外表面を覆う外側の融着防止フィルム３ｂと、外側の融着防止フィルム３ｂの外表面を覆う外層４ｂと、を備えている。
【００２１】
また、高密度ポリエチレン管１０は、導管１の内側に、内側のガスバリアフィルム２ａの内表面を覆う内層４ａを備えている。また、高密度ポリエチレン管１０は、導管１と内側のガスバリアフィルム２ａとの間に、内側の融着防止フィルム３ａを備えている。なお、本明細書において、「ある層が別の層の内表面又は外表面を覆う」という場合、それらの層同士が互いに隣接して一方の表面を覆ってもよいし、それらの層同士が他の層を挟んだ状態で一方の表面を覆ってもよい。
【００２２】
高密度ポリエチレン管１０は、主に機器や設備間で流体の輸送を行う流体輸送用の配管として用いられる。高密度ポリエチレン管１０は、優れた耐放射線性を備え、放射線、大気中の酸素、紫外線等の外的因子や、放射線等が原因で配管内の流体中に生じる酸素や、放射線等が原因で配管内の流体中に生じる過酸化水素、次亜塩素酸、過塩素酸等の化学物質や、配管内を流される薬品等の化学物質による導管１の劣化が抑制される。そのため、高密度ポリエチレン管１０は、高濃度の放射性物質を含む流体の輸送や、高放射線量下での流体の輸送、特に高濃度の酸素や化学物質を含む流体の輸送に、好適に用いられる。
【００２３】
高密度ポリエチレン管１０は、高放射線量下で使用を続けた場合に容易に脆性破壊する、という高密度ポリエチレンが持つ本質的な欠点を抜本的に改善するために、流体が流される導管１の内外両面を、ガスバリアフィルム２（２ａ，２ｂ）で覆った被覆管である。内外両側のガスバリアフィルム２と外側の層（導管１，外層４ｂ）との間には、樹脂成形時にガスバリアフィルム２が破損しないように、融着防止フィルム３（３ａ，３ｂ）を挟んだ層構成としている。
【００２４】
導管１は、密度が０．９４０ｇ／ｃｍ３以上０．９８０ｇ／ｃｍ３以下の高密度ポリエチレン（High Density Polyethylene：ＨＤＰＥ）を主成分として形成される。高密度ポリエチレンは、高い引張強さや耐衝撃性を有する一方、脆性が低いため、本発明の高密度ポリエチレンを主成分とする導管１によると、配管に必要な耐圧強度や硬度が得られる。
【００２５】
高密度ポリエチレンは、密度等の物性が損なわれない限り、単量体として、エチレンの他、１−ブテン、１−ヘキセン等を含むことができる。高密度ポリエチレンの密度は、好ましくは０．９４０ｇ／ｃｍ３以上０．９７０ｇ／ｃｍ３以下、より好ましくは０．９４５ｇ／ｃｍ３以上０．９６５ｇ／ｃｍ３以下である。
【００２６】
高密度ポリエチレンは、チーグラー触媒、メタロセン触媒、フィリップス触媒等のいずれの触媒で重合したものでもよい。また、高密度ポリエチレンは、その他の樹脂とブレンドされた混合材や、ポリエチレン製品を原料として再利用した再生材であってもよい。高密度ポリエチレンは、質量基準で５０％未満の範囲であれば、ポリプロピレン等の他の樹脂を含んでいてもよい。
【００２７】
高密度ポリエチレンとしては、例えば、反応圧力が５ｋｇｆ／ｃｍ２以上２００ｋｇｆ／ｃｍ２以下、反応温度が６０℃以上１００℃以下の条件で重合させた樹脂を用いることができる。また、ＩＳＯ１１３３に準拠して求められる溶解指数（Melt flow rate：ＭＦＲ）が、試験温度１９０℃、試験荷重５．０ｋｇｆ（４９．０３Ｎ）において、０．１ｇ／１０分以上３．０ｇ／１０分以下の樹脂、より好ましくは０．２ｇ／１０分以上０．５ｇ／１０分以下の樹脂を用いることができる。但し、導管１を構成する高密度ポリエチレンは、このような物性を示す樹脂に制限されるものではない。
【００２８】
導管１は、高密度ポリエチレンを主成分とする基材に対し、酸化防止剤、耐熱安定剤、滑剤等の一般的な添加剤が添加されていてもよいし、一般的な添加剤が添加されていなくてもよい。また、図１及び図２において、導管１の形状は円筒状とされているが、導管１の楕円度や断面の形状、長手方向の形状、内外径や肉厚等の寸法は、特に制限されるものではない。
【００２９】
導管１は、高密度ポリエチレンを主成分とする基材に対し、原油を精製した際に生じるナフテンを含有するオイル、及び、原油を精製した際に生じるアロマティックスを含有するオイルのうち、少なくとも一方が配合されていることが好ましい。これらのオイルが配合されていると、後記するように、ポリエチレンの分子のすべり性が向上し、クレイズ破壊による高密度ポリエチレンの劣化が抑制される。
【００３０】
ナフテンを含有するオイルとしては、ナフテン系原油を原料とし、これを精製して得られるオイルを配合することができる。例えば、ナフテン系原油を減圧蒸留し、溶剤抽出によって芳香族成分を含むオイルを取り除いたものを用いることができる。また、溶剤抽出の他に、吸着処理、白土処理、脱酸処理等を施して精製したオイルを用いてもよい。なお、ナフテンとは、一般式：ＣｎＨ２ｎで表される環状炭化水素を意味する。
【００３１】
アロマティックスを含有するオイルとしては、パラフィン系原油やナフテン系原油を原料とし、これらを精製して得られるオイルを配合することができる。例えば、パラフィン系原油やナフテン系原油の精製過程で生じる、高比重、高粘度の残油等を用いることができる。なお、アロマティックスとは、一般式：ＣｎＨ２ｎ−６で表される芳香族炭化水素、すなわち、共役二重結合を有する不飽和で環状の炭化水素を意味する。
【００３２】
ナフテンを含有するオイルとしては、ナフテン系原油を精製した際に生じるオイルのうちｎ−ｄ−Ｍ法による環分析の％ＣＮが１０％以上１００％以下のオイルが好ましく、１０％以上８０％以下のオイルがより好ましく、１０％以上６０％以下のオイルが更に好ましい。％ＣＮが１０％以上６０％以下であると、高密度ポリエチレンの劣化を抑制する高い効果が得られる。
【００３３】
アロマティックスを含有するオイルとしては、パラフィン系原油やナフテン系原油を精製した際に生じるオイルのうちｎ−ｄ−Ｍ法による環分析の％ＣＡが５％以上１００％以下のオイルが好ましく、５％以上８０％以下のオイルがより好ましく、１５％以上６０％以下のオイルが更に好ましい。％ＣＡが５％以上８０％以下であると、高密度ポリエチレンの劣化を抑制する高い効果が得られる。
【００３４】
また、ナフテンを含有するオイルや、アロマティックスを含有するオイルとしては、例えば、原油を精製した際に生じるオイルのうちｎ−ｄ−Ｍ法による環分析の％ＣＮが２０％以上６０％以下、且つ、ｎ−ｄ−Ｍ法による環分析の％ＣＡが５％以上４０％以下のオイルを添加剤として用いてもよい。
【００３５】
ｎ−ｄ−Ｍ法は、ＡＳＴＭ  Ｄ  ３２３８−８５に準拠した油（オイル）の構造基分析の一方法（環分析法）であり、ベースオイルの組成分析に一般的に利用されている。ｎ−ｄ−Ｍ法によれば、２０℃におけるオイルの密度ｄ２０、２０℃におけるオイルの屈折率ｎＤ２０、及び、オイルの平均分子量のデータに基づいて、全炭素量に対するパラフィン炭素の質量割合（％ＣＰ）、全炭素量に対するナフテン炭素の質量割合（％ＣＮ）、全炭素量に対する芳香族炭素の質量割合（％ＣＡ）、一分子当たりのナフテン環の平均環数（ＲＮ）、及び、一分子当たりの芳香族環の平均環数（ＲＡ）が求められる。
【００３６】
ガスバリアフィルム２は、少なくともエチレン・ビニルアルコール共重合樹脂（ethylene-vinylalcohol copolymer：ＥＶＯＨ）を含む樹脂フィルムによって形成することが好ましい。ガスバリアフィルム２によると、酸素等のガスや化学物質の導管１側への拡散・浸透が抑制されるため、導管１の酸化劣化やケミカルクラックが抑制される。
【００３７】
一般に、高密度ポリエチレンの酸素透過係数は、０．４×１０−１０ｃｍ３（ＳＴＰ）・ｃｍ／（ｃｍ２・ｓ・ｃｍＨｇ）程度であり、低密度ポリエチレンの酸素透過係数は、６．９×１０−１０ｃｍ３（ＳＴＰ）・ｃｍ／（ｃｍ２・ｓ・ｃｍＨｇ）程度である。これに対し、エチレン・ビニルアルコール共重合樹脂は、酸素透過係数が、０．０００１×１０−１０ｃｍ３（ＳＴＰ）・ｃｍ／（ｃｍ２・ｓ・ｃｍＨｇ）程度と小さく、酸素の透過を高密度ポリエチレンに対して１／４０００、低密度ポリエチレンに対して１／６７０００に抑制することができる。
【００３８】
ガスバリアフィルム２は、エチレン・ビニルアルコール共重合樹脂からなる単層で構成されてもよいし、エチレン・ビニルアルコール共重合樹脂からなる層を含む複数層で構成されてもよい。なお、図において、ガスバリアフィルム２としては、内側のガスバリアフィルム２ａと、外側のガスバリアフィルム２ｂと、が備えられているが、これらは、同じ層構成とされてもよいし、互いに異なる層構成とされてもよい。
【００３９】
エチレン・ビニルアルコール共重合樹脂の平均重合度、エチレンの含有率、及び、けん化度は、特に制限されるものではない。例えば、平均重合度は、５００以上３０００以下とすることができる。エチレンの含有率は、例えば、２０％以上８０％以下とすることができる。エチレンの含有量は、柔軟性や耐水性を向上させる観点からは、２５％以上とすることが好ましい。けん化度は、例えば、８５％以上９９％以下とすることができる。けん化度は、ガスバリア性を確保する観点からは、９０％以上とすることが好ましく、９５％以上とすることがより好ましい。
【００４０】
エチレン・ビニルアルコール共重合樹脂の厚さは、好ましくは０．５μｍ以上、より好ましくは１μｍ以上、更に好ましくは５μｍ以上である。また、好ましくは６０μｍ以下、より好ましくは５０μｍ以下、更に好ましくは３０μｍ以下である。エチレン・ビニルアルコール共重合樹脂の厚さが０．５μｍ以上で厚いほど、優れたガスバリア性が得られ、導管１の酸化劣化やケミカルクラックが抑制される。また、ピンホールを生じ難くなるため、ガスバリア性が健全に保たれる。一方、厚さが６０μｍ以下で薄いほど、柔軟性が備わるため、高密度ポリエチレン管１０を施工、移動等する際に、ガスバリアフィルム２が破損し難くなる。また、厚さが５μｍ以上５０μｍ以下であると、樹脂自体の中性子遮蔽能によって、有効な耐放射線性が得られる。
【００４１】
エチレン・ビニルアルコール共重合樹脂は、他の樹脂とブレンドされた混合材であってもよい。ブレンドする他の樹脂としては、例えば、エチレン−酢酸ビニル共重合体、エチレン−プロピレン共重合体、ポリオレフィン、変性ポリオレフィン、ポリアミド、ポリエステル等が挙げられる。また、エチレン・ビニルアルコール共重合樹脂は、エポキシ化合物等で変性された樹脂であってもよいし、エチレンや酢酸ビニル以外の他の単量体を含む共重合体であってもよい。
【００４２】
ガスバリアフィルム２は、図１及び図２に示すように、エチレン・ビニルアルコール共重合樹脂からなる中間層２１と、中間層２１の両面に積層された表面層２２と、を備える多層フィルムであることが好ましい。なお、図において、表面層２２としては、中間層２１の内側に配置された内側層２１ａと、外側に配置された外側層２１ｂと、が備えられているが、これらは、同じ層構成とされてもよいし、互いに異なる層構成とされてもよく、内外両側に積層される層の数や種類は、特に制限されるものではない。
【００４３】
表面層２２は、低密度ポリエチレン（Low Density Polyethylene：ＬＤＰＥ）、及び、直鎖状低密度ポリエチレン（Linear Low Density Polyethylene：ＬＬＤＰＥ）のうち、少なくとも一方を主成分とすることが好ましい。これらのポリエチレンによると、エチレン・ビニルアルコール共重合樹脂との共押出が可能である。また、ポリエチレンによると、樹脂自体によって高い中性子遮蔽能が得られるため、導管１の放射線劣化をより抑制することができる。
【００４４】
特に、表面層２２を低密度ポリエチレンで形成すると、柔軟性、耐衝撃性、耐寒性、耐湿性等が高い多層フィルムを高精度で成形することができる。また、高密度ポリエチレン管１０に加わる外圧、衝撃等を緩和して、導管１の損傷や、ガスバリアフィルム２の剥離、脱落等を防ぐことができる。なお、低密度ポリエチレンとは、密度が０．９１０ｇ／ｃｍ３以上０．９３０ｇ／ｃｍ３以下のポリエチレンを意味する。低密度ポリエチレンは、単量体として、エチレンの他、１−ブテン、１−ヘキセン等を含むことができる。
【００４５】
また、表面層２２を直鎖状低密度ポリエチレンで形成すると、低密度ポリエチレンよりも高い引張破壊強さ、密着性、耐寒性等が得られる。なお、直鎖状低密度ポリエチレンとは、密度が０．９１０ｇ／ｃｍ３以上０．９２５ｇ／ｃｍ３以下であり、分枝を有する単量体の含有率が数％であるポリエチレンを意味する。直鎖状低密度ポリエチレンは、単量体として、エチレンの他、１−ブテン、１−ヘキセン、１−オクテン等を含むことができる。直鎖状低密度ポリエチレンは、チーグラー触媒、フィリップス触媒等のいずれの触媒で重合したものでもよい。
【００４６】
表面層２２を形成する低密度ポリエチレンや直鎖状低密度ポリエチレンは、ＩＳＯ１１３３に準拠して求められる溶解指数（ＭＦＲ）が、０．５ｇ／１０分以上であることが好ましい。また、５０ｇ／１０分以下であることが好ましく、２０ｇ／１０分以下であることがより好ましく、１０ｇ／１０分以下であることが更に好ましく、５ｇ／１０分以下であることが更に好ましく、３ｇ／１０分以下であることが特に好ましい。樹脂の分子量とＭＦＲとは相関性があることが知られている。このようなＭＦＲを示す樹脂は、低分子量の成分が少ない樹脂層を形成できる。
【００４７】
表面層２２は、低密度ポリエチレンからなる層や直鎖状低密度ポリエチレンからなる層の他に、その他の樹脂が積層された層構成であってもよい。例えば、多層フィルムを強靭化する観点や、中間層２１を形成するための基材として用いる観点等から、ナイロン６等のポリアミド（polyamide：ＰＡ）や、ポリエチレンテレフタレート等のポリエステル（polyester：ＰＥｓ）を含む層構成としてもよい。
【００４８】
多層フィルムの具体例としては、ＬＤＰＥ／ＥＶＯＨ／ＬＤＰＥ、ＬＬＤＰＥ／ＥＶＯＨ／ＬＬＤＰＥ等が挙げられるが、これらに限定されるものではない。なお、低密度ポリエチレンや、直鎖状低密度ポリエチレンは、耐放射線性を向上させる観点からは、樹脂の密度等に影響する低分子量の成分を含まないものが好ましい。中間層２１と表面層２２との間には、必要に応じて、接着層等の他の層が設けられてもよい。
【００４９】
多層フィルムの厚さは、好ましくは２０μｍ以上２００μｍ以下である。厚さが２０μｍ以上で厚いほど、耐久性が高くなるため、高密度ポリエチレン管１０を施工、移動等する際や、屋外等の外力が加わり易い過酷環境に敷設した場合に、ガスバリア性を健全に保つことができる。また、厚さが２００μｍ以下で薄いほど、可撓性が失われ難いため、ハンドリング性や巻回性が良好になり、取り扱い時のフィルムの破損が低減する。
【００５０】
ガスバリアフィルム２は、管状に巻き付けたときの総厚さが、好ましくは２０μｍ以上、より好ましくは５０μｍ以上である。また、好ましくは５００μｍ以下、より好ましくは４００μｍ以下、更に好ましくは３００μｍ以下である。総厚さが２０μｍ以上で厚いほど、高いガスバリア性が得られるため、導管１の酸化劣化やケミカルクラックを確実に抑制することができる。一方、総厚さが５００μｍ以下で薄いほど、材料コストや巻回の手間が低減する。また、総厚さが５０μｍ以上４００μｍ以下であると、有効な耐放射線性が得られる。
【００５１】
ガスバリアフィルム２は、導管１に対して融着によって面接合させないことが好ましい。導管１とガスバリアフィルム２とを融着によって面接合させると、配管の長さ方向や径方向に力が加わったとき、伸び率が異なる導管１とガスバリアフィルム２とに反対向きの応力を生じるため、応力破壊や引き裂き等の発生確率が高くなる。なお、ガスバリアフィルム２は、導管１と同様に、ナフテンを含有するオイルやアロマティックスを含有するオイルを配合されていてもよい。
【００５２】
ここで、高密度ポリエチレン管に添加するオイルや、ガスバリアフィルムの作用効果について具体的に説明する。
【００５３】
ポリエチレン管は、鋼管に比べて軽量であり、移動や加工が容易であることから、水道用の長距離配管等として広く用いられている。しかし、ポリエチレン管は、鋼管とは異なり、主として炭素と水素で構成される有機高分子で形成されている。ポリエチレンは、放射線、紫外線、熱等の外的因子によって劣化が進行し、弾性、耐応力環境き裂性、耐衝撃性等が低下するため、配管に内圧、外圧、衝撃等が加わったり、配管に傷を生じたり、配管が化学物質に暴露されたりした場合に脆性破壊を生じ易い。
【００５４】
有機高分子は、放射線、紫外線、熱等で分子が励起され、分子中の結合が切断して分解することが知られている。例えば、ポリエチレンに放射線等が作用すると、水素ラジカル（Ｈ・）や炭化水素ラジカル（Ｒ・）が生成する。ラジカルは、反応性が高く、ラジカル同士が結合（再結合）したり、ラジカルが元素を引き抜いて別のラジカルを生成（引き抜き反応）させたり、ラジカルが二重結合に付加（付加反応）したり、ラジカル同士が結合すると同時に分子鎖が切断（不均化反応）されたりする。
【００５５】
ラジカルによる再結合や付加反応は、架橋と呼ばれる分子量の増大をもたらし、不均化反応は、崩壊と呼ばれる分子量の減少をもたらす。ポリエチレン管において、分子鎖の架橋や崩壊が進行すると、衝撃や屈曲に対する抵抗性が低くなり、管体が脆くなる等の物性の変化を生じる。そして、管体の脆化が進むと、内圧、外圧、衝撃、荷重等が加わった場合に、き裂、割れ等の応力破壊やクリープ破壊を生じ易くなり、管壁にき裂や脆性割れを生じたり、管体が破裂したりする等の不具合を生じる。
【００５６】
配水用ポリエチレン管等の配管材料としては、多段重合や改良触媒を用いて高性能化した高密度ポリエチレンも使用されている。この種の高密度ポリエチレンでは、高分子量の領域を増加させて、結晶構造同士を繋ぐタイ分子を増やすことで、長期静水圧強度と耐環境応力き裂性を向上させている。
【００５７】
一般に、結晶領域は、過酷環境下であっても影響を受け難いが、非晶領域は、過酷環境下でタイ分子が切断されると増加することが知られている。タイ分子の切断が進むと、外力が加わったとき、樹脂の内部で応力集中が起こり易くなり、長期静水圧強度や、耐環境応力き裂性や、耐衝撃性が低下すると考えられている。
【００５８】
特に、酸素が存在する大気中では、ラジカルにより酸化の伝播反応（連鎖反応）が進行することが知られている。また、配管内に酸素が存在する場合、大気に接する配管の外側だけでなく配管の内側でも、酸化の伝搬反応が進行する。はじめに、反応式（１）のように、炭化水素ラジカル（Ｒ・）と酸素（Ｏ２）とが反応して、過酸化ラジカル（ＲＯＯ・）が生成する。
【００５９】
【化１】
2020121444.tif 000003
【００６０】
過酸化ラジカル（ＲＯＯ・）は、反応性に富み、反応式（２）のように、他の分子（ＲＨ）から水素（Ｈ）を引き抜いて、過酸化物（ＲＯＯＨ）と新たな炭化水素ラジカル（Ｒ・）を生じる。
【００６１】
【化２】
2020121444.tif 000004
【００６２】
そして、新たに生成した炭化水素ラジカル（Ｒ・）は、反応式（１）にしたがって、別の過酸化ラジカル（ＲＯＯ・）を生成し、過酸化ラジカル（ＲＯＯ・）は、反応式（２）にしたがって、別の過酸化物（ＲＯＯＨ）を生成する。過酸化物（ＲＯＯＨ）も、不安定であるため、反応式（３）〜（５）のように、新たなオキシラジカル（ＲＯ・）、過酸化ラジカル（ＲＯＯ・）等を生成する。
【００６３】
【化３】
2020121444.tif 000005
【００６４】
【化４】
2020121444.tif 000006
【００６５】
【化５】
2020121444.tif 000007
【００６６】
酸素が存在する大気中や酸素が存在する配管内では、このような酸化の伝播反応によって、最初に発生した炭化水素ラジカル（Ｒ・）が新たなラジカルを多数増殖させて、分子鎖の架橋や崩壊を進行させる。そのため、樹脂の劣化が加速的に進み、応力破壊やクリープ破壊を生じ易くなる。
【００６７】
また、酸素が存在する大気中や酸素が存在する配管内では、放射線や紫外線によって、オゾンが生成されることがある。オゾンは、二重結合を持つポリエチレンに対する反応性が高く、ポリエチレンとの反応によってオゾナイドを生成する。オゾナイドは不安定であるため、Ｏ−Ｏ結合が切断して、アルデヒド、ケトン、エステル、ラクトン、過酸化物等が生成される。このような反応で起こる分子の分解は、樹脂に微小なクラック（オゾンクラック）を形成することが知られている。
【００６８】
特に、ポリエチレン管に１ＭＰａ程度以上の流体圧力、土圧等がかかる場合、分子鎖が伸長した状態となり易いため、オゾンの浸透率が高まると共に、特定の部位に応力が集中し易くなる。このような場合、オゾンクラックの発生の可能性や、オゾンクラックを起点とする破壊の可能性が高まる。
【００６９】
また、汚染水、排水等の水が流される配管内では、水の放射線分解によって、過酸化水素や酸素が生成されることがある。過酸化水素は、配管内に塩化物イオン等が存在している場合に、次亜塩素酸、過塩素酸等を生じる。これらの化学物質は、樹脂のマトリックスに拡散・浸透し、樹脂に流体圧力等が加わったとき、応力と相乗的に作用してケミカルクラックを生じる。配管の内表面にケミカルクラックが発生すると、配管の内側から割れや破裂を生じる可能性が高くなる。
【００７０】
また、ポリエチレン管は、高温の流体の輸送に用いられることもある。分子の分解をもたらす様々な素反応は、分子運動、すなわち、分子の振動や衝突確率とも関係している。分子運動は、高温になるほど激しくなるため、ポリエチレンが高温に晒されると、分子鎖の架橋や崩壊が加速し、樹脂の劣化が著しく進行する。
【００７１】
特に、酸化反応を伴う系では、温度が、酸化層の厚さや、酸素の拡散速度や、酸化分解の反応速度に影響を及ぼすため、分子の酸化分解が益々加速される。一般に、温度が１０℃上昇すると反応速度は２倍になる。そのため、ポリエチレン管を高温の流体の輸送に用いる場合等に、ポリエチレンが高温に晒されると、酸化劣化が加速して分子鎖の架橋や崩壊が進み、樹脂の劣化が著しくなる。
【００７２】
このような放射線、紫外線、熱等によるポリエチレンの劣化は、弾性率、引張強さ、伸び等の種々の特性を低下させて、耐応力環境き裂性、耐衝撃性等を悪化させる。放射線環境、紫外線環境、高温環境等の過酷環境下でポリエチレン製の配管や継手の使用が続けられると、内圧、外圧、衝撃等が加わったり、化学物質に晒されたりした場合に、応力破壊やクリープ破壊が起こり、き裂、割れ、管体の破裂等の不具合が生じて、流体の漏洩等の問題を生じる。
【００７３】
これに対し、導管１の内外両面をガスバリアフィルム２で覆うと、酸素ガスの透過が妨げられ、酸化の伝搬反応が抑止されるため、高放射線量下であっても、導管１の酸化劣化が抑制される。ガスバリアフィルム２は、過酸化水素、次亜塩素酸、過塩素酸等の化学物質や、化学物質が生成するガスの透過も妨げるため、導管１の内側からの劣化も抑制することができる。また、導管１にナフテンを含有するオイルやアロマティックスを含有するオイルを配合すると、放射線や紫外線の作用で発生したラジカルを、オイルの成分によって捕捉することができる。
【００７４】
一般に、ポリエチレンは、放射線、紫外線、熱等の様々な外的因子によって、き裂、割れ等を生じるが、外的因子の種類によらず、いずれの破壊モードであっても、伸びが低下し、破面に白化が現れる特徴がある。破面には、白化やクラックが発生しており、ボイドとフィブリルが存在している。白化は、ボイドの形成による光のミー散乱によって起こる現象である。白化は、ボイドとフィブリルで構成された損傷形態であるクレイズ破壊が生じたことを示している。
【００７５】
一般に、ポリエチレンの引張による破断は、次の（Ａ）〜（Ｄ）の順に進行することが知られている。
（Ａ）引張降伏直後に発生するひずみの局所化領域の伝播
（Ｂ）クレイズ破壊領域の伝播
（Ｃ）クレイズ破壊の集中部で分子鎖切断やクラックが発生
（Ｄ）ポリマ破断
【００７６】
また、結晶レベルでは、引張により次のような変化を生じることが知られている。
（ａ）分子レベルの結晶の破壊（分子鎖剥離）
（ｂ）結晶のブロック状破壊（分子鎖剥離）
（ｃ）結晶内での分子のすべり回転（変化小）
【００７７】
これらのうち、（ａ）及び（ｂ）では、結晶領域が破壊され、非晶領域が増加する。また、分子鎖が結晶領域から剥離し、ボイドやフィブリルが形成されて、クレイズ破壊が起こる。しかし、（ｃ）では、結晶領域のダメージは少なく、非晶領域は殆ど増加しない。
【００７８】
このような機構で増加する非晶領域は、応力割れをはじめとする破壊の起点となる。そのため、ボイドやフィブリルの形成やクレイズ破壊の発生をできるだけ阻止し、配管の内部からの流体圧力や、配管の外部からの土圧等が加わったとき、脆性破壊やクリープ破壊を生じないようにすることが望ましい。
【００７９】
これに対し、導管１にナフテンを含有するオイルやアロマティックスを含有するオイルを配合すると、ポリエチレンの結晶内に存在する分子のすべり性を大きく向上させることができる。結晶レベルの変化を結晶内での分子のすべり回転に転換することにより、ボイドやフィブリルの形成や、クレイズ破壊を低減し、非晶領域を拡大し難くすることができるため、高密度ポリエチレンの劣化による脆性破壊やクリープ破壊を低減することができる。
【００８０】
また、ナフテンを含有するオイルは、ポリエチレンとＳＰ値が近く、相溶性が良好である。導管１にナフテンを含有するオイルを添加すると、オイルを結晶内の分子の細部にまで浸透させて、結晶内での分子のすべり性を大きく向上させることができる。そのため、分子レベルの結晶の破壊や、結晶のブロック状破壊を抑制しつつ、結晶内での分子のすべり回転を起こし易くすることができる。
【００８１】
また、ナフテンを含有するオイルは、低温においても常温に近い流動性を示す。一般に、高分子材料は低温脆化を起こし易く、高密度ポリエチレンは低温における耐衝撃性が低い欠点を持つので、結晶内やタイ分子の周辺において分子のすべり回転を生じ易くすることが重要である。導管１にナフテンを含有するオイルを添加すると、結晶内やタイ分子の周辺に浸透したオイルが、低温においても高い流動性を保ち、結晶内での分子のすべり回転を起こし易くするため、低温脆化に対する耐性や、低温における耐衝撃性を向上させることができる。
【００８２】
一方、アロマティックスを含有するオイルは、粘度指数が高く、広い温度範囲において高密度ポリエチレンから染み出し難い特徴を有している。そのため、導管１にアロマティックスを含有するオイルを添加すると、オイルの添加による効果が長時間にわたって持続する。
【００８３】
また、アロマティックスを含有するオイルは、引火点が高い特徴を有している。そのため、添加剤としてアロマティックスを含有するオイルを用いると、高密度ポリエチレン管１０を安全に製造することができる。
【００８４】
また、アロマティックスを含有するオイルは、硫黄分等の不純物を含んでいたり、酸価が高かったりすることが多い。硫黄分や、アルデヒド、カルボン酸等は、ラジカル反応に関与し易いため、オイル自体が犠牲的に劣化することで、導管１の劣化を抑制する効果が得られる。
【００８５】
また、ナフテンを含有するオイルや、アロマティックスを含有するオイルは、ポリエチレンを軟化させる作用を示す。一般に、ポリエチレンは、放射線環境下で使用を続けた場合、硬くなり容易に脆化する。しかし、導管１にナフテンを含有するオイルやアロマティックスを含有するオイルを配合すると、高密度ポリエチレン自体が軟化するため、放射線による脆化を生じ難くすることができる。
【００８６】
ナフテンを含有するオイルやアロマティックスを含有するオイルの添加量は、高密度ポリエチレン１００質量部に対して、０．１質量部以上７質量部以下とすることが好ましく、１質量部以上７質量部以下とすることがより好ましい。添加量が７質量部を超えると、オイルが染み出すため、適切な配合が困難になる。一方、添加量が０．１質量部未満であると、添加による十分な効果を得ることができない。これに対し、前記の添加量の範囲で添加量が多いほど、樹脂の劣化を抑制する効果や、ポリエチレンの分子のすべり性を向上させる効果が高くなる。
【００８７】
樹脂に含まれるオイルの含有量は、例えば、赤外分光分析によって測定することができる。また、樹脂中における結晶領域及び非晶領域の増減は、例えば、示差走査熱量計（Differential scanning calorimetry：ＤＳＣ）を用いて調べることができる。一般的な高密度ポリエチレンでは、樹脂の劣化により結晶融解発熱量が大きく減少する。しかし、添加剤として、ナフテンを含有するオイルやアロマティックスを含有するオイルを配合すると、結晶融解発熱量が殆ど減少しなくなる。
【００８８】
融着防止フィルム３は、融点が１５０℃以上の樹脂からなる樹脂フィルムによって形成される。融着防止フィルム３によると、ガスバリアフィルム２を覆うように樹脂を加熱成形するとき、ガスバリアフィルム２への溶融樹脂の融着や、ガスバリアフィルム２への溶融樹脂からの伝熱を遮断することができる。ガスバリアフィルム２に他の層が融着していると、外力等が加わった場合に、ガスバリアフィルム２に大きな張力がかかる。また、ガスバリアフィルム２に溶融樹脂の熱が伝熱すると、ガスバリアフィルム２自体が溶融してしまう。しかし、融着防止フィルム３で融着や伝熱を遮断すると、ピンホールやクラックを生じなくなるため、ガスバリア性を健全に保つことができる。
【００８９】
融着防止フィルム３は、一種の樹脂フィルムで構成されてもよいし、複数種の樹脂フィルムで構成されてもよい。なお、図において、融着防止フィルム３としては、内側の融着防止フィルム３ａと、外側の融着防止フィルム３ｂと、が備えられているが、これらは、同じ層構成とされてもよいし、互いに異なる層構成とされてもよい。
【００９０】
融着防止フィルム３は、ポリエチレンテレフタレート延伸フィルム、ポリイミドフィルム、又は、ポリアミドイミドフィルムで形成されることが好ましい。延伸ポリエチレンテレフタレートやポリアミドイミドは、融点が１５０℃以上である。また、ポリイミドは、１５０℃よりも高温（約５００℃）で熱分解するまで溶融しない。そのため、これらの樹脂によると、導管１等を樹脂成形するときの加熱温度において、融着防止フィルム３自体が溶融するのを避けることができる。ガスバリアフィルム２の他の層への融着や溶融が防止されるため、ガスバリア性を健全に保つことができる。
【００９１】
また、延伸ポリエチレンテレフタレートや、ポリイミドや、ポリアミドイミドは、芳香環を有しており、耐放射線性が高く、高放射線量下であっても物性が変化し難い。そのため、このような融着防止フィルム３を用いることにより、高密度ポリエチレン管１０の製造後に、導管１やガスバリアフィルム２を、放射線、衝撃、外圧等から保護することができる。
【００９２】
融着防止フィルム３は、管状に巻き付けたときの総厚さが、好ましくは１０μｍ以上、より好ましくは２０μｍ以上、更に好ましくは５０μｍ以上である。また、好ましくは３００μｍ以下、より好ましくは２００μｍ以下、更に好ましくは１５０μｍ以下である。総厚さが１０μｍ以上で厚いほど、融着や伝熱を抑制して、ガスバリアフィルム２のガスバリア性を健全に保つことができる。一方、総厚さが３００μｍ以下で薄いほど、材料コストや巻回の手間が低減する。また、総厚さが２０μｍ以上２００μｍ以下であると、樹脂自体の中性子遮蔽能によって、有効な耐放射線性が得られる。
【００９３】
内層４ａは、密度が０．９１０ｇ／ｃｍ３以上０．９３０ｇ／ｃｍ３以下の低密度ポリエチレン（ＬＤＰＥ）を主成分として形成することが好ましい。低密度ポリエチレンは、柔軟性、耐衝撃性、耐湿性、耐水性、耐薬品性等が高いため、低密度ポリエチレンを主成分とする内層４ａによると、高密度ポリエチレン管１０の内側を、衝撃や外圧、傷の発生、配管内の流体や化学物質等から保護することができる。特に、高放射線量下では、流体中に発生した過酸化水素が次亜塩素酸や過塩素酸を生成し、これらの化学物質がケミカルクラックを生じて割れや漏洩を引き起こす可能性がある。しかし、内層４ａを設けると、過酸化水素、次亜塩素酸、過塩素酸等の化学物質が導管１側に浸透するのを抑制することができる。
【００９４】
外層４ｂは、密度が０．９１０ｇ／ｃｍ３以上０．９３０ｇ／ｃｍ３以下の低密度ポリエチレン（ＬＤＰＥ）を主成分として形成することが好ましい。低密度ポリエチレンは、柔軟性、耐衝撃性、耐湿性、耐水性、耐薬品性等が高いため、低密度ポリエチレンを主成分とする外層４ｂによると、高密度ポリエチレン管１０の外側を、衝撃や外圧、傷の発生、配管外の化学物質、水蒸気、雨水、結露水等から保護することができる。
【００９５】
一般的な二層管は、導管と被覆層とが融着しており、樹脂マトリックスが連続した構造を有している。そのため、被覆層の樹脂が劣化したとき、被覆層に生じた脆性破壊の衝撃や動的歪みが導管に向けて伝搬し易く、導管が応力割れ等を連鎖的に起こし易いという欠点がある。特に、被覆層が高密度ポリエチレンや中密度ポリエチレンである場合、柔軟性が高い低密度ポリエチレンと比較して、導管に向けて伝搬する衝撃や動的歪みは大きくなる。
【００９６】
これに対し、高密度ポリエチレン管１０では、導管１と内層４ａとの間や、導管１と外層４ｂとの間に、ガスバリアフィルム２や融着防止フィルム３が介在している。ガスバリアフィルム２や融着防止フィルム３は、融着のように層同士が面接合で一体化した構造ではなく、フィルムの巻回によって層を形成する。これらのガスバリアフィルム２や融着防止フィルム３は、衝撃や動的歪みの伝搬や、割れの進展を阻止する障壁として機能するため、導管１を内外両側から保護することができる。
【００９７】
外層４ｂは、高密度ポリエチレン管１０が屋外等の紫外線環境に晒される場合、添加剤としてカーボンブラックを含有することが好ましい。カーボンブラックとしては、例えば、ファーネスブラック、チャンネルブラック、アセチレンブラック、サーマルブラック等を用いることができる。カーボンブラックが配合されていると、紫外線が吸収されるため、外層４ｂ自体や導管１の劣化を抑制することができる。
【００９８】
カーボンブラックは、外層４ｂあたりの含有量が、好ましくは１．０質量％以上、より好ましくは１．５質量％以上である。また、好ましくは４．０質量％以下、より好ましくは３．０質量％以下、更に好ましくは２．５質量％以下である。含有量が１．０質量％以上で多いほど、紫外線を吸収する高い効果が得られるため、高密度ポリエチレン管１０の耐候性を十分に向上させることができる。また、含有量が４．０質量％以下で少ないほど、カーボンブラックが樹脂中に凝集塊を生じ難くなるため、凝集塊が破壊の起点になるのを避けることができる。
【００９９】
内層４ａや外層４ｂの厚さは、好ましくは０．４ｍｍ以上、より好ましくは０．５ｍｍ以上、更に好ましくは０．８ｍｍ以上、更に好ましくは１．０ｍｍ以上である。また、好ましくは４ｍｍ以下、より好ましくは３ｍｍ以下、更に好ましくは２ｍｍ以下である。厚さが０．４ｍｍ以上で厚いほど、高い保護性能が得られる。一方、厚さが４ｍｍ以下で薄いほど、所定の外径に対して十分な内径が確保されるし、材料コストが低減する。また、厚さが０．５ｍｍ以上３ｍｍ以下であると、樹脂自体の中性子遮蔽能によって、有効な耐放射線性が得られる。
【０１００】
次に、本実施形態に係る高密度ポリエチレン管の製造方法について説明する。
【０１０１】
高密度ポリエチレン管１０（図１、図２参照）は、筒状の内層４ａを樹脂成形する工程と、成形された内層４ａの外表面に内側のガスバリアフィルム２ａを巻回する工程と、内側のガスバリアフィルム２ａが巻回された管体の外表面に内側の融着防止フィルム３ａを巻回する工程と、内側の融着防止フィルム３ａが巻回された管体の外表面に導管１を樹脂成形する工程と、成形された導管１の外表面に外側のガスバリアフィルム２ｂを巻回する工程と、外側のガスバリアフィルム２ｂが巻回された管体の外表面に外側の融着防止フィルム３ｂを巻回する工程と、外側の融着防止フィルム３ｂが巻回された管体の外表面に筒状の外層４ｂを樹脂成形する工程と、を含む製造方法によって製造することができる。
【０１０２】
高密度ポリエチレン管１０の内層４ａは、ペレット等として用意される樹脂を加熱し、必要に応じて添加剤を加えて混練し、溶融した樹脂組成物を押出成形、射出成形等で筒状に樹脂成形して得ることができる。また、導管１や外層４ｂは、ペレット等として用意される樹脂を加熱し、必要に応じてオイル、カーボンブラック等の添加剤を加えて混練し、溶融した樹脂組成物を内側の層が形成された管体の外周に被覆成形して得ることができる。
【０１０３】
導管１や外層４ｂを被覆成形する方法としては、例えば、管体を回転させながらＴダイ等で被覆成形する方法や、管体を回転させると共に引き取りながら適宜の形状のダイで被覆成形する方法や、管体を引き取りながら丸ダイ等で外周に押出成形する方法等を用いることができる。
【０１０４】
原料として用いる樹脂組成物の製造時や、高密度ポリエチレン管の製造時において、添加剤は、ドライブレンドしてもよいし、ペレット等の樹脂組成物に予め配合しておいてもよい。但し、カーボンブラック等の固体の添加剤は、混練が不十分であると凝集して破壊の起点となり得る。そのため、添加剤は、予めマスターバッチとしてから混合することが好ましく、特に、オイルと混合した状態でマスターバッチとしてから混合することが好ましい。
【０１０５】
例えば、原料として用いる樹脂組成物の製造時、添加剤をドライブレンドする場合には、添加剤を配合して作製したマスターバッチペレットと、樹脂からなる樹脂ペレットとを、ペレット製造装置のホッパーに投入し、これらを溶融混練する。そして、混練された溶融樹脂組成物を、多数の孔（例えば、直径３ｍｍ程度）が開けられているステンレス円盤に通して水中に押し出し、円盤面に平行に設置されているナイフで所定長さ（例えば、長さ３ｍｍ程度）に切断することによって、添加剤が配合された樹脂組成物ペレットを得ることができる。
【０１０６】
或いは、原料として用いる樹脂組成物の製造時、添加剤として配合するオイルは、溶融した樹脂組成物に単独で直接的に混合してもよい。例えば、マスターバッチペレットや樹脂ペレットを、ペレット製造装置のホッパーに投入すると共に、マイクロチューブポンプ等を用いてオイルを一定の滴下速度で滴下し、これらを溶融混練する。そして、混練された溶融樹脂組成物を水中に押し出し、所定長さに切断することによって、添加剤が配合された樹脂組成物ペレットを得ることもできる。
【０１０７】
また、内層４ａの形成時には、添加剤が配合された樹脂組成物ペレットのみを材料として用いてもよいし、添加剤を配合して作製したマスターバッチペレットと樹脂ペレットを材料として用いてもよい。例えば、これらのペレットを押出機（パイプ製造装置）のホッパーに供給し、押出機中で加熱溶融し、所定のダイスから円筒状に押し出し、引取機で引き取りながら必要に応じてサイジングを行い、冷却水槽等に通して冷却することによって、筒状の内層４ａを形成することができる。
【０１０８】
また、導管１の形成時や、外層４ｂの形成時には、添加剤が配合された樹脂組成物ペレットのみを材料として用いてもよいし、添加剤を配合して作製したマスターバッチペレットと樹脂ペレットを材料として用いてもよい。例えば、これらのペレットを押出機に供給し、押出機中で加熱溶融し、所定のダイスから内側の層が形成されている管体の外表面に押し出し、必要に応じてサイジングを行い、冷却することによって、導管１や筒状の外層４ｂを形成することができる。導管１の形成時や、外層４ｂの形成時には、内側の層の溶融やフィルムの融着を防止するため、管体の内表面側を冷却しながら樹脂成形することが好ましい。
【０１０９】
混練機としては、バンバリーミキサ等の回分式混練機、二軸混練機、ロータ型二軸混練機、ブスコニーダ等の各種の混練機を用いることができる。また、押出機としては、例えば、単軸スクリュー押出機、二軸スクリュー押出機等を用いることができる。ダイスは、ストレートヘッドダイス、クロスヘッドダイス、オフセットダイス等のいずれのタイプであってもよい。また、サイジングは、サイジングプレート法、アウトサイドマンドレル法、サイジングボックス法、インサイドマンドレル法等のいずれの方法で行ってもよい。
【０１１０】
ポリエチレンの混練温度は、１２０℃以上２５０℃以下とすることが好ましい。バンバリーミキサを用いる場合、例えば、１８０℃で１０分間の混練等で、十分に溶融した樹脂組成物を得ることができる。なお、ポリエチレンの樹脂組成物は、ポリエチレン１００質量部に対して０．１〜５質量部の範囲であれば、酸化チタンが配合されていてもよい。
【０１１１】
ガスバリアフィルム２や融着防止フィルム３は、塗布成形等の適宜の方法で得ることができる。また、ガスバリアフィルム２として用いる多層フィルムは、共押出法、ラミネート法等の適宜の方法で得ることができる。多層フィルムは、無延伸フィルム、一軸延伸フィルム、及び、二軸延伸フィルムのいずれによって形成されてもよい。多層フィルムは、高強度や優れたガスバリア性を得る観点からは、二軸延伸フィルムで形成することが好ましい。
【０１１２】
ガスバリアフィルム２は、内側の層が形成された管体の外表面を覆うように、巻き付け機や手巻きで巻回することができる。内層４ａや導管１は、ガスバリアフィルム２の巻回前に、水冷や空冷によって、少なくとも熱融着を生じない温度まで冷却しておくことが好ましい。ガスバリアフィルム２の巻き方は、一重巻き、多重巻き、及び、螺旋巻きのうち、いずれの巻き方としてもよい。但し、ガスバリア性を確実に発揮させる観点からは、任意の重なり幅を設けた巻き方が好ましい。例えば、フィルム幅の１／２以上となる重なり幅を設けた多重巻き又は螺旋巻きが好ましい。
【０１１３】
融着防止フィルム３は、内側の層が形成された管体に巻回されているガスバリアフィルム２の外表面を覆うように、巻き付け機や手巻きで巻回することができる。融着防止フィルム３の巻き方は、一重巻き、多重巻き、及び、螺旋巻きのうち、いずれの巻き方としてもよい。但し、外側の層を樹脂成形するときに、ガスバリアフィルム２に溶融樹脂が融着したり、溶融樹脂の熱でガスバリアフィルム２が溶融したりするのを避ける観点からは、任意の重なり幅を設けた巻き方が好ましい。例えば、フィルム幅の１／２以上となる重なり幅を設けた多重巻き又は螺旋巻きが好ましい。
【０１１４】
次に、本実施形態に係る高密度ポリエチレン管の層構成を変えた別の形態について説明する。
【０１１５】
図３は、本発明に係る高密度ポリエチレン管の一例を模式的に示す断面図である。
図３に示すように、本実施形態に係る高密度ポリエチレン管１０Ａは、図１に示す高密度ポリエチレン管１０と同様に、流体の通路を形成する筒状の導管１と、導管１の内表面を覆う内側のガスバリアフィルム２ａと、導管１の外表面を覆う外側のガスバリアフィルム２ｂと、外側のガスバリアフィルム２ｂの外表面を覆う外側の融着防止フィルム３ｂと、外側の融着防止フィルム３ｂの外表面を覆う外層４ｂと、を備えている。
【０１１６】
また、高密度ポリエチレン管１０Ａは、導管１の内側に、内側のガスバリアフィルム２ａの内表面を覆う内層４ａを備えている。図３に示す高密度ポリエチレン管１０Ａが、図１に示す高密度ポリエチレン管１０と異なる点は、導管１と内側のガスバリアフィルム２ａとの間ではなく、内側のガスバリアフィルム２ａと内層４ａとの間に、内側の融着防止フィルム３ａを備えている点である。
【０１１７】
高密度ポリエチレン管１０Ａ（図３参照）は、筒状の導管１を樹脂成形する工程と、成形された導管１の外表面に外側のガスバリアフィルム２ｂを巻回する工程と、外側のガスバリアフィルム２ｂが巻回された管体の外表面に外側の融着防止フィルム３ｂを巻回する工程と、外側の融着防止フィルム３ｂが巻回された管体の外表面に筒状の外層４ｂを樹脂成形する工程と、内側のガスバリアフィルム２ａ及び内側の融着防止フィルム３ａを巻回して導管１の内側に配置する工程と、内側のガスバリアフィルム２ａ及び内側の融着防止フィルム３ａが巻回されて配置された管体の内表面に筒状の内層４ａを樹脂成形する工程と、を含む製造方法によって製造することができる。
【０１１８】
高密度ポリエチレン管１０Ａの導管１は、ペレット等として用意される樹脂を加熱し、必要に応じてオイル等の添加剤を加えて混練し、溶融した樹脂組成物を押出成形、射出成形等で筒状に樹脂成形して得ることができる。また、外層４ｂは、ペレット等として用意される樹脂を加熱し、必要に応じてカーボンブラック等の添加剤を加えて混練し、溶融した樹脂組成物を内側の層が形成された管体の外周に被覆成形して得ることができる。また、内層４ａは、ペレット等として用意される樹脂を加熱し、必要に応じて添加剤を加えて混練し、溶融した樹脂組成物を外側の層が形成された管体の内周に被覆成形して得ることができる。
【０１１９】
内層４ａを被覆成形する方法としては、例えば、管体を回転させながら管体の内側に挿入可能な適宜の形状のダイで管体の内表面に被覆成形する方法や、管体の内側にパリソン状の樹脂組成物を挿入し、その樹脂組成物を管体の内側からのガスブロー等で管体の内表面に融着させてから冷却する方法等を用いることができる。
【０１２０】
高密度ポリエチレン管１０Ａの内側のガスバリアフィルム２ａや内側の融着防止フィルム３ａは、外側の層が形成された管体の内表面を覆うように、巻き付け機や手巻きで巻回することができる。例えば、導管１の内側に挿入可能な巻き付け機を用いて巻回しながら導管１の内側に配置する方法や、導管１の内側に挿入可能な筒状又は柱状の基材の外周に、ガスバリアフィルム２ａや融着防止フィルム３ａを予め巻回し、その基材を導管１の内側に挿入し、巻回された状態のフィルムを導管１の内面に付着させて基材のみを引き抜く方法等を用いることができる。基材としては、外表面にポリテトラフルオロエチレン等のフッ素樹脂、ワックス等の離型剤を塗布した基材や、離型シートを巻回した基材等を用いることが好ましい。
【０１２１】
以上の層構成を変えた高密度ポリエチレン管１０Ａ（図３参照）によると、前記の高密度ポリエチレン管１０（図１参照）と比較して、導管１を単独で樹脂成形することができるため、導管１の樹脂成形の条件・設計の自由度が制約され難くなる。なお、高密度ポリエチレン管１０Ａの製造において、導管１の内外両側の層を形成する順序は、特に制限されるものではない。また、高密度ポリエチレン管１０Ａの機能、各層の主な構成、製造に用いるその他の操作・装置等は、前記の高密度ポリエチレン管１０と同様にすることができる。
【０１２２】
次に、本実施形態に係る高密度ポリエチレン製の継手について説明する。
【０１２３】
本実施形態に係る継手は、前記の高密度ポリエチレン管１０，１０Ａと同様の層構成を有する。具体的には、本実施形態に係る継手は、流体の通路を形成する筒状の導管部（導管１）と、導管部（導管１）の内表面を覆う内側のガスバリアフィルム２ａと、導管部（導管１）の外表面を覆う外側のガスバリアフィルム２ｂと、外側のガスバリアフィルム２ｂの外表面を覆う外側の融着防止フィルム３ｂと、外側の融着防止フィルム３ｂの外表面を覆う外層４ｂと、を備える。
【０１２４】
また、本実施形態に係る継手は、前記の高密度ポリエチレン管１０，１０Ａと同様に、導管部（導管１）の内側に、内側のガスバリアフィルム２ａの内表面を覆う内層４ａを備えることができる。また、前記の高密度ポリエチレン管１０，１０Ａと同様に、導管部（導管１）と内側のガスバリアフィルム２ａとの間、又は、内側のガスバリアフィルム２ａと内層４ａとの間に、内側の融着防止フィルム３ａを備えることができる。
【０１２５】
本実施形態に係る継手は、寸法、形状、接続法等が、特に制限されるものではない。接続法としては、メカニカル式、エレクトロフュージョン式、ねじ込み式等のいずれであってもよい。本実施形態に係る継手は、管が連結される胴部が前記の高密度ポリエチレン管１０，１０Ａと同様に、高密度ポリエチレン製の導管部（導管１）、ガスバリアフィルム２、融着防止フィルム３を有する限り、フランジ、ナット、サドル、シール材等を付属していてもよい。
【０１２６】
本実施形態に係る継手は、例えば、前記の高密度ポリエチレン管１０，１０Ａと同様に、押出成形、射出成形等で胴部となる筒状の内層４ａ又は導管部（導管１）を樹脂成形し、内外両面に巻回されたガスバリアフィルム２や融着防止フィルム３を配置し、各融着防止フィルム３の表面に外層４ｂや内層４ａを樹脂成形し、管継手に必要な二次加工を施すことによって製造することができる。
【０１２７】
以上の本実施形態に係る高密度ポリエチレン管及び継手によると、導管の内外両側がガスバリアフィルムで覆われるため、大気中の酸素や、配管内の酸素による導管の酸化劣化を抑制することができる。そのため、高密度ポリエチレン管や継手が、高線量の放射線、大気中の酸素、配管内の気相部に存在する酸素、配管内の流体中に溶存している酸素、夏場の屋外のような強い紫外線、酸性雨等に長時間晒される場合や、高濃度ないし高線量の放射性物質を含む流体、高温の流体等に長時間接触する場合等であっても、酸化の伝播反応が抑えられ、放射線、紫外線、酸素、熱等の外的因子による導管の劣化が大幅に抑制される。また、配管内を流れる流体が放射線分解等によって高活性の化学物質を生成したり、配管内に薬品等の化学物質が流されたりすることがあっても、これらの化学物質が導管側に拡散・浸透し難くなり、ケミカルクラックが抑制される。
【０１２８】
また、本実施形態に係る高密度ポリエチレン管及び継手によると、外側のガスバリアフィルムが外層で覆われるため、外部から土圧、衝撃、荷重等が加わった場合にガスバリアフィルムが損傷するのが防止されるし、ガスバリアフィルム自体や導管が放射線や紫外線で劣化するのも抑制される。また、内側のガスバリアフィルムが内層で覆われるため、配管内を流れる異物が衝突する場合や、配管の内側から流体圧力が加わる場合等に、ガスバリアフィルムの損傷が防止されるし、配管の内側からの化学物質の拡散・浸透がより抑制される。更に、ガスバリアフィルムの外側が融着防止フィルムで覆われるため、ガスバリアフィルムの健全性を保ちつつ、加熱溶融させた樹脂で外層を樹脂成形することができる。配管の最表面に保護テープを巻回するような場合とは異なり、樹脂成形された外層は、隙間・孔を生じ難く、剥離し難いため、外的因子に対する耐性が向上する。
【０１２９】
よって、高密度ポリエチレン管及び継手に、流体圧力、土圧、その他、衝撃、荷重等が加わった場合にも、環境応力き裂やクリープ破壊が生じ難くなり、き裂、脆性割れ等が発生したり、配管等が破裂したりするのが防止される。すなわち、ポリエチレンが持つ脆性破壊割れを起こし易いという本質的な欠点を、抜本的に改善することができる。目に見えない微小な欠陥が存在しても、そこに応力が集中して脆性破壊や応力き裂を起こし難く、十分な伸び、弾性が得られるため、耐応力環境き裂性や耐衝撃性を向上させることができる。
【０１３０】
特に、通常環境だけでなく、高線量の放射線環境、夏場の屋外等の紫外線環境、夏場等の高温環境、高濃度の酸素や酸性雨に晒される環境等、種々の過酷環境下においても、樹脂の劣化による脆性破壊やクリープ破壊が低減する高密度ポリエチレン管や継手が得られる。また、長期静水圧強度、弾性、耐環境応力き裂性、耐衝撃性等が長期間にわたって低下し難く、脆性破壊割れや破裂に至り難い高密度ポリエチレン管や継手が得られる。
【０１３１】
なお、本実施形態に係る高密度ポリエチレン管及び継手は、用途が特に制限されるものではない。高密度ポリエチレン管及び継手は、適宜の環境で用いることができる。また、高密度ポリエチレン管及び継手は、水、海水等の適宜の流体の輸送に用いることができる。特に、高密度ポリエチレン管や継手は、原子力関連施設における水、海水、汚染水、建屋内滞留水等の輸送に好適である。
【０１３２】
例えば、原子力関連施設においては、数十〜数百本の原子力設備用配管が張り巡らされ、複数の汚染水滞留エリアと接続されている。これらの配管の全長は、一般に、約１０ｋｍ〜２０ｋｍ程度ある。高密度ポリエチレン管や継手は、このような汚染水を処理したり、建屋内からの排水を処理したりする原子力設備用配管の用途に好適に用いることができる。
【０１３３】
高密度ポリエチレン管や継手によると、放射性物質を含む流体の輸送や、高放射線量下ないし屋外での流体の輸送を、長期間にわたって健全且つ確実に行うことができる。高濃度の放射性物質を含む流体を取り扱う場合においても、長期にわたる使用が可能であり、取替えや点検の頻度が縮減されるため、敷設・装着のための工数や機材数、施工者や点検者の被曝の危険性等を大幅に低減することができる。
【０１３４】
以上、本発明に係る高密度ポリエチレン管及び継手の実施形態について説明したが、本発明は前記の実施形態に限定されるものではなく、技術的範囲を逸脱しない限り、様々な変形例が含まれる。例えば、前記の実施形態は、必ずしも説明した全ての構成を備えるものに限定されない。また、実施形態の構成の一部を他の構成に置き換えたり、実施形態の構成に他の構成を加えたりすることが可能である。また、実施形態の構成の一部について、他の構成の追加、構成の削除、構成の置換をすることも可能である。
【０１３５】
例えば、前記の高密度ポリエチレン管及び継手は、内側に内層４ａを備えているが、内側のガスバリアフィルム２ａや融着防止フィルム３ａの種類や厚さ、配管内を流される流体の種類、流体に含まれる異物の濃度等によっては、内層４ａを設けなくてもよい。内層４ａを設けない場合、ガスバリアフィルム２ａの内側の融着防止フィルム３ａも設けなくてもよい。
【０１３６】
内層４ａを設けない場合、導管１の内側に挿入可能な筒状又は柱状の基材の外周に、ガスバリアフィルム２ａを予め巻回し、その基材を導管１の内側に挿入し、巻回された状態のフィルムを導管１の内面に付着させて基材のみを引き抜く方法によって、高密度ポリエチレン管を製造することができる。
【０１３７】
また、前記の高密度ポリエチレン管及び継手は、導管１と、ガスバリアフィルム２と、融着防止フィルム３と、内層４ａと、外層４ｂと、を備えているが、導管１と外側のガスバリアフィルム２ｂとの間や、外側のガスバリアフィルム２ｂと外側の融着防止フィルム３ｂとの間等に、衝撃を緩衝する緩衝層等を設けることもできる。緩衝層は、例えば、密度が０．９４０ｇ／ｃｍ３未満のポリエチレンを主成分とする樹脂や、その他のフィルム、テープ等で設けることができる。
【実施例】
【０１３８】
以下、実施例を示して本発明について具体的に説明するが、本発明の技術的範囲はこれに限定されるものではない。
【０１３９】
ナフテンを含有するオイル及びアロマティックスを含有するオイルの添加量や、ガスバリアフィルムの層構成を変えて高密度ポリエチレン管の試験片を作製し、放射線照射処理後の引張破断伸びを評価した。
【０１４０】
導管としては、チーグラー触媒を使用して製造された高密度ポリエチレンを用いた。高密度ポリエチレンの基材に、添加剤として、ナフテンを含有するオイル、又は、アロマティックスを含有するオイルを配合し、バンバリーミキサを用いて１８０℃で１０分間混練し、高密度ポリエチレン管用のペレットを造粒した。そして、このペレットを射出成形機に投入し、円筒状の導管を成形した。
【０１４１】
続いて、成形した導管の外周のみ、又は、外周と内周の両方に、巻き付け機を用いてガスバリアフィルムを巻回し、外側のガスバリアフィルムの外周に、融着防止フィルムを巻回した。そして、融着防止フィルムの外周に、カーボンを配合した密度が０．９１０ｇ／ｃｍ３以上０．９３０ｇ／ｃｍ３以下の低密度ポリエチレンを押出成形して外層を形成し、高密度ポリエチレン管を得た。
【０１４２】
作製した高密度ポリエチレン管から、日本工業規格（Ｊａｐａｎｅｓｅ  Ｉｎｄｕｓｔｒｉａｌ  Ｓｔａｎｄａｒｄｓ）ＪＩＳ  Ｋ  ７１６２に記載されている１Ｂ形のダンベル形状の試験片を作製した。そして、作製した試験片に対し、６０Ｃｏ線源から放出されるγ線を１ｋＧｙ／ｈの線量率で照射した。吸収線量は、１２００ｋＧｙとした。
【０１４３】
＜引張試験＞
引張試験は、日本水道協会規格「水道配水用ポリエチレン管  ＪＷＷＡ  Ｋ  １４４」に準拠して行った。試験機は、最大の引張力を指示する装置を備え、ダンベル形状の試験片を締めるつかみ具を備えるＪＩＳ  Ｂ  ７７２１に記載の装置を使用した。試験片の厚さと平行部の幅を測定し、伸び測定用の標線を平行部分の中心部に付けた後に、試験速度２５ｍｍ／ｍｉｎ、室温で引張試験を行った。標線間距離は５０ｍｍとした。引張試験を行って試験片の破断時の標線間距離を測定し、下記数式（１）によって、破断時の伸びを算出した。なお、数式（１）において、ＥＢは破断時の伸び（％）、Ｌ０は標線間距離（ｍｍ）、Ｌ１は破断時の標線間距離（ｍｍ）をそれぞれ示している。
【０１４４】
【数１】
2020121444.tif 000008
【０１４５】
以下、ナフテンを含有するオイルの添加量を変えて作製した試験片について、放射線照射処理後の引張破断伸びの測定結果を示す。
【０１４６】
なお、導管としては、密度が０．９５ｇ／ｃｍ３の高密度ポリエチレンを用いた。添加剤としては、原油を精製した際に生じるオイルのうち、ｎ−ｄ−Ｍ法による環分析の％ＣＮが所定値であり、％ＣＡが３０％であるオイルを用いた。オイルの配合量は、高密度ポリエチレン１００質量部に対して、５質量部とした。ガスバリアフィルムとしては、ＬＬＤＰＥ／ＥＶＯＨ／ＬＬＤＰＥの多層フィルムであり、ＥＶＯＨの厚さが２４μｍ、ＬＬＤＰＥのＭＦＲが３ｇ／１０分のフィルムを、巻き付けたときの総厚さが３００μｍとなるように用いた。融着防止フィルムとしては、ポリエチレンテレフタレート延伸フィルムを、巻き付けたときの総厚さが１００μｍとなるように用いた。外層としては、３質量％のカーボンを配合した厚さが２ｍｍの低密度ポリエチレンの層を形成した。
【０１４７】
図４Ａ及び４Ｂは、添加剤として用いたオイルの％ＣＮと破断時の伸びとの関係を示す図である。
図４Ａ及び４Ｂにおいて、横軸は、添加剤として用いたオイルの％ＣＮ（％）、縦軸は、引張による破断時の伸び（％）を示す。図４Ａは、導管の外周のみにガスバリアフィルムを巻回した結果、図４Ｂは、導管の外周と内周の両方に同種のガスバリアフィルムを巻回した結果である。
【０１４８】
図４Ａに示すように、添加剤としてナフテンを含有するオイルを添加した場合、％ＣＮが２０％以上６０％以下で、引張破断伸びが顕著に大きくなり、放射線劣化が良好に抑制される結果が得られた。図４Ｂに示すように、内側のガスバリアフィルムがある場合、引張破断伸びは図４Ａよりも若干上昇し、％ＣＮが１０％以上６０％以下で引張破断伸びが大きくなっている。
【０１４９】
次に、アロマティックスを含有するオイルの添加量を変えて作製した試験片について、放射線照射処理後の引張破断伸びの測定結果を示す。
【０１５０】
なお、導管としては、密度が０．９５ｇ／ｃｍ３の高密度ポリエチレンを用いた。添加剤としては、原油を精製した際に生じるオイルのうち、ｎ−ｄ−Ｍ法による環分析の％ＣＡが所定値であり、％ＣＮが４０％であるオイルを用いた。オイルの配合量は、高密度ポリエチレン１００質量部に対して、５質量部とした。ガスバリアフィルムとしては、ＬＬＤＰＥ／ＥＶＯＨ／ＬＬＤＰＥの多層フィルムであり、ＥＶＯＨの厚さが２４μｍ、ＬＬＤＰＥのＭＦＲが３ｇ／１０分のフィルムを、巻き付けたときの総厚さが３００μｍとなるように用いた。融着防止フィルムとしては、ポリエチレンテレフタレート延伸フィルムを、巻き付けたときの総厚さが１００μｍとなるように用いた。外層としては、３質量％のカーボンを配合した厚さが２ｍｍの低密度ポリエチレンの層を形成した。
【０１５１】
図５Ａ及び５Ｂは、添加剤として用いたオイルの％ＣＡと破断時の伸びとの関係を示す図である。
図５Ａ及び５Ｂにおいて、横軸は、添加剤として用いたアロマティックスを含有するオイルの％ＣＡ（％）、縦軸は、引張による破断時の伸び（％）を示す。図５Ａは、導管の外周のみにガスバリアフィルムを巻回した結果、図５Ｂは、導管の外周と内周の両方に同種のガスバリアフィルムを巻回した結果である。
【０１５２】
図５Ａに示すように、添加剤としてアロマティックスを含有するオイルを添加した場合、％ＣＡが５％以上６０％以下、特に５％以上４０％以下で、引張破断伸びが顕著に大きくなり、放射線劣化が良好に抑制される結果が得られた。図５Ｂに示すように、内側のガスバリアフィルムがある場合、引張破断伸びは図５Ａよりも若干上昇し、％ＣＮが５％以上８０％以下、特に１５％以上６０％以下で引張破断伸びが大きくなっている。
【０１５３】
次に、ガスバリアフィルムのＬＬＤＰＥのＭＦＲを変えて作製した試験片について、放射線照射処理後の引張破断伸びの測定結果を示す。
【０１５４】
なお、導管としては、密度が０．９５ｇ／ｃｍ３の高密度ポリエチレンを用いた。添加剤としては、原油を精製した際に生じるオイルのうち、ｎ−ｄ−Ｍ法による環分析の％ＣＮが４０％であり、％ＣＡが３０％であるオイルを用いた。オイルの配合量は、高密度ポリエチレン１００質量部に対して、５質量部とした。ガスバリアフィルムとしては、ＬＬＤＰＥ／ＥＶＯＨ／ＬＬＤＰＥの多層フィルムであり、ＥＶＯＨの厚さが２４μｍのフィルムを、巻き付けたときの総厚さが３００μｍとなるように用いた。融着防止フィルムとしては、ポリエチレンテレフタレート延伸フィルムを、巻き付けたときの総厚さが１００μｍとなるように用いた。外層としては、３質量％のカーボンを配合した厚さが２ｍｍの低密度ポリエチレンの層を形成した。
【０１５５】
図６Ａ及び６Ｂは、ガスバリアフィルムに用いた直鎖状低密度ポリエチレンのＭＦＲと破断時の伸びとの関係を示す図である。
図６Ａ及び６Ｂにおいて、横軸は、ガスバリアフィルムの表面層として用いた直鎖状低密度ポリエチレンのＭＦＲ（ｇ／１０分）、縦軸は、引張による破断時の伸び（％）を示す。図６Ａは、導管の外周のみにガスバリアフィルムを巻回した結果、図６Ｂは、導管の外周と内周の両方に同種のガスバリアフィルムを巻回した結果である。
【０１５６】
図６Ａに示すように、ガスバリアフィルムの表面層として用いた直鎖状低密度ポリエチレンのＭＦＲが、０．８ｇ／１０分以上１０ｇ／１０分以下で、引張破断伸びが４００％を超えており、放射線劣化が良好に抑制される結果が得られた。図６Ｂに示すように、内側のガスバリアフィルムがある場合、引張破断伸びは図６Ａよりも若干上昇し、ＭＦＲが３ｇ／１０分以下で引張破断伸びが大きくなっている。
【０１５７】
次に、ガスバリアフィルムの総厚さを変えて作製した試験片について、放射線照射処理後の引張破断伸びの測定結果を示す。
【０１５８】
なお、導管としては、密度が０．９５ｇ／ｃｍ３の高密度ポリエチレンを用いた。添加剤としては、原油を精製した際に生じるオイルのうち、ｎ−ｄ−Ｍ法による環分析の％ＣＮが４０％であり、％ＣＡが３０％であるオイルを用いた。オイルの配合量は、高密度ポリエチレン１００質量部に対して、５質量部とした。ガスバリアフィルムとしては、ＬＬＤＰＥ／ＥＶＯＨ／ＬＬＤＰＥの多層フィルムであり、ＥＶＯＨの厚さが２４μｍ、ＬＬＤＰＥのＭＦＲが３ｇ／１０分のフィルムを用いた。融着防止フィルムとしては、ポリエチレンテレフタレート延伸フィルムを、巻き付けたときの総厚さが１００μｍとなるように用いた。外層としては、３質量％のカーボンを配合した厚さが２ｍｍの低密度ポリエチレンの層を形成した。
【０１５９】
図７Ａ及び７Ｂは、ガスバリアフィルムの総厚さと破断時の伸びとの関係を示す図である。
図７Ａ及び７Ｂにおいて、横軸は、ガスバリアフィルムを導管の外周に巻き付けたときの総厚さ（μｍ）、縦軸は、引張による破断時の伸び（％）を示す。図７Ａは、導管の外周のみにガスバリアフィルムを巻回した結果、図７Ｂは、導管の外周と内周の両方に同種のガスバリアフィルムを巻回した結果である。
【０１６０】
図７Ａに示すように、ガスバリアフィルムの総厚さが、５０μｍ以上４００μｍ以下で、引張破断伸びが顕著に大きくなり、放射線劣化が良好に抑制される結果が得られた。図７Ｂに示すように、内側のガスバリアフィルムがある場合、引張破断伸びは図７Ａよりも若干上昇している。
【０１６１】
次に、ガスバリアフィルムのＥＶＯＨの厚さを変えて作製した試験片について、放射線照射処理後の引張破断伸びの測定結果を示す。
【０１６２】
なお、導管としては、密度が０．９５ｇ／ｃｍ３の高密度ポリエチレンを用いた。添加剤としては、原油を精製した際に生じるオイルのうち、ｎ−ｄ−Ｍ法による環分析の％ＣＮが４０％であり、％ＣＡが３０％であるオイルを用いた。オイルの配合量は、高密度ポリエチレン１００質量部に対して、５質量部とした。ガスバリアフィルムとしては、ＬＬＤＰＥ／ＥＶＯＨ／ＬＬＤＰＥの多層フィルムであり、ＬＬＤＰＥのＭＦＲが３ｇ／１０分のフィルムを、巻き付けたときの総厚さが３００μｍとなるように用いた。融着防止フィルムとしては、ポリエチレンテレフタレート延伸フィルムを、巻き付けたときの総厚さが１００μｍとなるように用いた。外層としては、３質量％のカーボンを配合した厚さが２ｍｍの低密度ポリエチレンの層を形成した。
【０１６３】
図８Ａ及び８Ｂは、ガスバリアフィルムに用いたエチレン・ビニルアルコール共重合樹脂の厚さと破断時の伸びとの関係を示す図である。
図８Ａ及び８Ｂにおいて、横軸は、ガスバリアフィルムの中間層として用いたエチレン・ビニルアルコール共重合樹脂の厚さ（μｍ）、縦軸は、引張による破断時の伸び（％）を示す。図８Ａは、導管の外周のみにガスバリアフィルムを巻回した結果、図８Ｂは、導管の外周と内周の両方に同種のガスバリアフィルムを巻回した結果である。
【０１６４】
図８Ａに示すように、ガスバリアフィルムの中間層として用いたエチレン・ビニルアルコール共重合樹脂の厚さが、６μｍ以上５０μｍ以下で、引張破断伸びが顕著に大きくなり、放射線劣化が良好に抑制される結果が得られた。図８Ｂに示すように、内側のガスバリアフィルムがある場合、引張破断伸びは図８Ａよりも若干上昇している。
【０１６５】
次に、融着防止フィルムの厚さを変えて作製した試験片について、放射線照射処理後の引張破断伸びの測定結果を示す。
【０１６６】
なお、導管としては、密度が０．９５ｇ／ｃｍ３の高密度ポリエチレンを用いた。添加剤としては、原油を精製した際に生じるオイルのうち、ｎ−ｄ−Ｍ法による環分析の％ＣＮが４０％であり、％ＣＡが３０％であるオイルを用いた。オイルの配合量は、高密度ポリエチレン１００質量部に対して、５質量部とした。ガスバリアフィルムとしては、ＬＬＤＰＥ／ＥＶＯＨ／ＬＬＤＰＥの多層フィルムであり、ＥＶＯＨの厚さが２４μｍ、ＬＬＤＰＥのＭＦＲが３ｇ／１０分のフィルムを、巻き付けたときの総厚さが３００μｍとなるように用いた。融着防止フィルムとしては、ポリエチレンテレフタレート延伸フィルムを用いた。外層としては、３質量％のカーボンを配合した厚さが２ｍｍの低密度ポリエチレンの層を形成した。
【０１６７】
図９Ａ及び９Ｂは、融着防止フィルムの厚さと破断時の伸びとの関係を示す図である。
図９Ａ及び９Ｂにおいて、横軸は、融着防止フィルムの厚さ（μｍ）、縦軸は、引張による破断時の伸び（％）を示す。図９Ａは、導管の外周のみにガスバリアフィルムを巻回した結果、図９Ｂは、導管の外周と内周の両方に同種のガスバリアフィルムを巻回した結果である。
【０１６８】
図９Ａに示すように、融着防止フィルムの厚さが、２０μｍ以上２００μｍ以下で、引張破断伸びが顕著に大きくなり、放射線劣化が良好に抑制される結果が得られた。図９Ｂに示すように、内側のガスバリアフィルムがある場合、引張破断伸びは図９Ａよりも若干上昇している。
【０１６９】
次に、外層の厚さを変えて作製した試験片について、放射線照射処理後の引張破断伸びの測定結果を示す。
【０１７０】
なお、導管としては、密度が０．９５ｇ／ｃｍ３の高密度ポリエチレンを用いた。添加剤としては、原油を精製した際に生じるオイルのうち、ｎ−ｄ−Ｍ法による環分析の％ＣＮが４０％であり、％ＣＡが３０％であるオイルを用いた。オイルの配合量は、高密度ポリエチレン１００質量部に対して、５質量部とした。ガスバリアフィルムとしては、ＬＬＤＰＥ／ＥＶＯＨ／ＬＬＤＰＥの多層フィルムであり、ＥＶＯＨの厚さが２４μｍ、ＬＬＤＰＥのＭＦＲが３ｇ／１０分のフィルムを、巻き付けたときの総厚さが３００μｍとなるように用いた。融着防止フィルムとしては、ポリエチレンテレフタレート延伸フィルムを、巻き付けたときの総厚さが１００μｍとなるように用いた。外層としては、３質量％のカーボンを配合した低密度ポリエチレンの層を形成した。
【０１７１】
図１０Ａ及び１０Ｂは、外層の厚さと破断時の伸びとの関係を示す図である。
図１０Ａ及び１０Ｂにおいて、横軸は、外層の厚さ（ｍｍ）、縦軸は、引張による破断時の伸び（％）を示す。図１０Ａは、導管の外周のみにガスバリアフィルムを巻回した結果、図１０Ｂは、導管の外周と内周の両方に同種のガスバリアフィルムを巻回した結果である。
【０１７２】
図１０Ａに示すように、外層の厚さが、０．５ｍｍ以上３ｍｍ以下で、引張破断伸びが顕著に大きくなり、放射線劣化が良好に抑制される結果が得られた。図１０Ｂに示すように、内側のガスバリアフィルムがある場合、引張破断伸びは図１０Ａよりも若干上昇している。
【０１７３】
次に、ガスバリアフィルムの層構成を変えて作製した試験片について、放射線照射処理後の引張破断伸びの測定結果、及び、ケミカルクラックの確認結果を示す。
【０１７４】
なお、導管としては、密度が０．９５ｇ／ｃｍ３の高密度ポリエチレンを用いた。添加剤としては、原油を精製した際に生じるオイルのうち、ｎ−ｄ−Ｍ法による環分析の％ＣＮが３２％であり、％ＣＡが１０％であるオイルを用いた。オイルの配合量は、高密度ポリエチレン１００質量部に対して、５質量部とした。ガスバリアフィルムとしては、ＥＶＯＨの厚さが６μｍの多層フィルムを、巻き付けたときの総厚さが３００μｍとなるように用いた。融着防止フィルムとしては、ポリエチレンテレフタレート延伸フィルムを、巻き付けたときの総厚さが１００μｍとなるように用いた。外層としては、３質量％のカーボンを配合した厚さが２ｍｍの低密度ポリエチレンの層を形成した。
【０１７５】
【表１】
2020121444.tif 000009
【０１７６】
表１に示すように、ガスバリアフィルムの表面層として直鎖状低密度ポリエチレン（ＬＬＤＰＥ）を用いると、低密度ポリエチレン（ＬＤＰＥ）の場合と比較して、放射線劣化が抑制された。ガスバリアフィルムがいずれの種類であっても、高い耐放射線性が得られ、ケミカルクラックの発生は認められなかった。
【符号の説明】
【０１７７】
１    導管，導管部
２    ガスバリアフィルム
３    融着防止フィルム
４ａ  内層
４ｂ  外層
１０  高密度ポリエチレン管
２１  中間層
２２  表面層
【図１】
2020121444.tif 000010
【図２】
2020121444.tif 000011
【図３】
2020121444.tif 000012
【図４Ａ】
2020121444.tif 000013
【図４Ｂ】
2020121444.tif 000014
【図５Ａ】
2020121444.tif 000015
【図５Ｂ】
2020121444.tif 000016
【図６Ａ】
2020121444.tif 000017
【図６Ｂ】
2020121444.tif 000018
【図７Ａ】
2020121444.tif 000019
【図７Ｂ】
2020121444.tif 000020
【図８Ａ】
2020121444.tif 000021
【図８Ｂ】
2020121444.tif 000022
【図９Ａ】
2020121444.tif 000023
【図９Ｂ】
2020121444.tif 000024
【図１０Ａ】
2020121444.tif 000025
【図１０Ｂ】
2020121444.tif 000026